【手続補正書】
【提出日】平成20年9月11日(2008.9.11)
【手続補正１】
【補正対象書類名】特許請求の範囲
【補正対象項目名】全文
【補正方法】変更
【補正の内容】
【特許請求の範囲】
【請求項１】
表面を有する洗濯耐久性銀含有抗菌性布地であって、その表面の少なくとも一部は仕上げ剤により被覆されており、
仕上げ剤は、銀イオンを放出する少なくとも１種の化合物および少なくとも１種のバインダー物質を含んでなり、
被覆抗菌性布地は、２４時間で約５０μg/cm２未満の制御された銀イオン放出速度を示し、仕上げ剤は抗菌特性を示す、布地。
【請求項２】
布地は、２４時間で約２５μg/cm２未満の制御された銀イオン放出速度を示す請求項１に記載の抗菌性布地。
【請求項３】
布地は、２４時間で約１０μg/cm２未満の制御された銀イオン放出速度を示す請求項１に記載の抗菌性布地。
【請求項４】
布地は、グラム陽性菌またはグラム陰性菌に対して、約１mm〜約１０mmの抑制ゾーンを示す請求項１に記載の抗菌性布地。
【請求項５】
仕上げ剤は非導電性である請求項１に記載の抗菌性布地。
【請求項６】
銀イオンを放出する少なくとも１種の化合物は、イオン交換物質、例えばリン酸銀ジルコニウム、リン酸銀カルシウム、銀ゼオライト、銀ガラスおよびこれらの混合物からなる群から選択される請求項１に記載の抗菌性布地。
【請求項７】
銀イオンを放出する少なくとも１種の化合物はリン酸銀ジルコニウムである請求項６に記載の抗菌性布地。
【請求項８】
少なくとも１種のバインダー物質は、ポリウレタン系バインダー、アクリル系バインダーおよびパーマネントプレス系バインダーからなる群から選択される請求項１に記載の抗菌性布地。
【請求項９】
少なくとも１種のバインダー物質はポリウレタン系バインダーである請求項８に記載の抗菌性布地。
【請求項１０】
布地は、仕上げ剤の化学的不安定性に起因する変色を受けない請求項１に記載の抗菌性布地。
【請求項１１】
布地は、臭気吸収剤を含む請求項１に記載の抗菌性布地。
【請求項１２】
臭気吸収剤は、活性炭、炭およびゼオライトからなる群から選択される請求項１１に記載の抗菌性布地。
【請求項１３】
布地は、織物、不織布および編物からなる群から選択される請求項１に記載の抗菌性布地。
【請求項１４】
布地は編物である請求項１３に記載の抗菌性布地。
【請求項１５】
編物はワープニット布地である請求項１４に記載の抗菌性布地。
【請求項１６】
ワープニット布地はトリコットワープニット布地である請求項１５に記載の抗菌性布地。
【請求項１７】
ワープニット布地はポリエステル繊維およびスパンデックス繊維の混紡物からなる請求項１５に記載の抗菌性布地。
【請求項１８】
表面を有する洗濯耐久性銀含有抗菌性ワープニット布地であって、その表面の少なくとも一部は仕上げ剤により被覆されており、
仕上げ剤は、銀イオンを放出する少なくとも１種の化合物および少なくとも１種のバインダー物質を含んでなり、
被覆抗菌性布地は、２４時間で約５０μg/cm２未満の制御された銀イオン放出速度を示し、仕上げ剤は抗菌特性を示す、ワープニット布地。
【請求項１９】
表面を有する銀含有抗菌性ワープニット布地であって、その表面の少なくとも一部は仕上げ剤により被覆されており、
仕上げ剤は、銀イオンを放出する少なくとも１種の化合物および少なくとも１種のバインダー物質を含んでなり、
仕上げ剤は抗菌特性を示し、
被覆抗菌性布地は、２４時間で約５０μg/cm２未満の制御された銀イオン放出速度を示し、
被覆抗菌性布地は、家庭で１回洗濯した後、グラム陽性菌およびグラム陰性菌に対して、少なくとも１mmの抑制ゾーンを示す、ワープニット布地。
【請求項２０】
被覆抗菌性布地は、家庭で３回洗濯した後、グラム陽性菌およびグラム陰性菌に対して、少なくとも１mmの抑制ゾーンを示す、請求項１９に記載の抗菌性布地。
【請求項２１】
被覆抗菌性布地は、家庭で５回洗濯した後、グラム陽性菌およびグラム陰性菌に対して、少なくとも１mmの抑制ゾーンを示す、請求項１９に記載の抗菌性布地。
【請求項２２】
表面を有する洗濯耐久性銀含有抗菌性布地であって、その表面の少なくとも一部は仕上げ剤により被覆されており、
仕上げ剤は、銀イオンを放出する少なくとも１種の化合物および少なくとも１種のバインダー物質を含んでなり、仕上げ剤は抗菌特性を示し、
被覆抗菌性布地は、２４時間で約５０μg/cm２未満の制御された銀イオン放出速度を示す、布地の製造方法であって、
（ａ）布地基材を供給する工程、
（ｂ）少なくとも１種のバインダー物質を含む仕上げ剤を供給する工程、
（ｃ）仕上げ剤の化学的不安定性に起因する布地基材の変色を起こさないように、仕上げ剤を布地基材の少なくとも一部に適用する工程
を含んでなる方法。
【請求項２３】
被覆抗菌性布地は、２４時間で約２５μg/cm２未満の制御された銀イオン放出速度を示す請求項２２に記載の方法。
【請求項２４】
被覆抗菌性布地は、２４時間で約１０μg/cm２未満の制御された銀イオン放出速度を示す請求項２２に記載の方法。
【請求項２５】
仕上げ剤は非導電性である請求項２２に記載の方法。
【請求項２６】
銀イオンを放出する化合物は、リン酸銀ジルコニウム、リン酸銀カルシウム、銀ゼオライト、銀ガラスおよびこれらの混合物からなる群から選択される請求項２２に記載の方法。
【請求項２７】
銀イオンを放出する化合物はリン酸銀ジルコニウムである請求項２６に記載の方法。
【請求項２８】
少なくとも１種のバインダー物質は、ポリウレタン系バインダー、アクリル系バインダーおよびパーマネントプレス系バインダーからなる群から選択される請求項２２に記載の方法。
【請求項２９】
少なくとも１種のバインダー物質はポリウレタン系バインダーである請求項２８に記載の方法。
【請求項３０】
被覆抗菌性布地は、グラム陽性菌に対して、約１mm〜約１０mmの抑制ゾーンを示す請求項２２に記載の方法。
【請求項３１】
被覆抗菌性布地は、家庭で１回洗濯した後、グラム陽性菌に対して、約１mm〜約７mmの抑制ゾーンを示す請求項２２に記載の方法。
【請求項３２】
被覆抗菌性布地は、家庭で３回洗濯した後、グラム陽性菌に対して、約１mm〜約６mmの抑制ゾーンを示す請求項２２に記載の方法。
【請求項３３】
被覆抗菌性布地は、家庭で５回洗濯した後、グラム陽性菌に対して、約１mm〜約５mmの抑制ゾーンを示す請求項２２に記載の方法。
【請求項３４】
被覆抗菌性布地は、グラム陰性菌に対して、約１mm〜約１０mmの抑制ゾーンを示す請求項２２に記載の方法。
【請求項３５】
被覆抗菌性布地は、家庭で１回洗濯した後、グラム陰性菌に対して、約１mm〜約８mmの抑制ゾーンを示す請求項２２に記載の方法。
【請求項３６】
被覆抗菌性布地は、家庭で３回洗濯した後、グラム陰性菌に対して、約１mm〜約６mmの抑制ゾーンを示す請求項２２に記載の方法。
【請求項３７】
被覆抗菌性布地は、家庭で５回洗濯した後、グラム陰性菌に対して、約１mm〜約６mmの抑制ゾーンを示す請求項２２に記載の方法。
【請求項３８】
表面を有する洗濯耐久性銀含有ワープニット抗菌性布地であって、その表面の少なくとも一部は仕上げ剤により被覆されており、
仕上げ剤は、銀イオンを放出する少なくとも１種の化合物および少なくとも１種のバインダー物質を含んでなり、仕上げ剤は抗菌特性を示し、
被覆抗菌性布地は、２４時間で約５０μg/cm２未満の制御された銀イオン放出速度を示す、布地の製造方法であって、
（ａ）ワープニット布地を供給する工程、
（ｂ）少なくとも１種のバインダー物質を含む仕上げ剤を供給する工程、
（ｃ）仕上げ剤の化学的不安定性に起因するワープニット布地の変色を起こさないように、仕上げ剤をワープニット布地の少なくとも一部に適用する工程
を含んでなる方法。
【請求項３９】
表面を有する銀含有ワープニット抗菌性布地であって、その表面の少なくとも一部は仕上げ剤により被覆されており、
仕上げ剤は、銀イオンを放出する少なくとも１種の化合物および少なくとも１種のバインダー物質を含んでなり、仕上げ剤は抗菌特性を示し、
被覆抗菌性布地は、２４時間で約５０μg/cm２未満の制御された銀イオン放出速度を示し、
被覆抗菌性布地は、家庭で１回洗濯した後、グラム陽性菌およびグラム陰性菌に対して、少なくとも１mmの抑制ゾーンを示す、布地の製造方法であって、
（ａ）ワープニット布地を供給する工程、
（ｂ）少なくとも１種のバインダー物質を含む仕上げ剤を供給する工程、
（ｃ）仕上げ剤の化学的不安定性に起因するワープニット布地の変色を起こさないように、仕上げ剤をワープニット布地の少なくとも一部に適用する工程
を含んでなる方法。
【請求項４０】
請求項２２、３８および３９のいずれかに記載の方法の製品。
【手続補正２】
【補正対象書類名】明細書
【補正対象項目名】００１８
【補正方法】変更
【補正の内容】
【００１８】
抗菌剤および他の添加剤
本発明で用いる特殊な処理剤は、少なくとも１つのタイプの銀イオン含有化合物、またはそれと異なったタイプとの混合物を含む。用語「銀イオン含有化合物」は、イオン交換樹脂、ゼオライト、または場合により、他のアニオン種の存在下で結合していた特定の金属イオンを放出する置換ガラス化合物のいずれかを含む。本発明に好ましい銀イオン含有化合物は、Milliken & CompanyからAlphaSan(登録商標)の商品名で入手可能な抗菌性銀・ナトリウム水素リン酸ジルコニウムである。本発明における他の潜在的に好ましい銀含有抗菌剤は、銀ゼオライト（例えば、SinanenからZeomic(登録商標)AJの商品名で入手可能）、銀交換リン酸カルシウム（SangiからApisciderの商品名で入手可能）および銀ガラス（例えば、石塚硝子からIonopure(登録商標)の商品名で入手可能）を含み、好ましい種に加えてまたは代えて使用することができる。他の銀イオン含有物質も使用し得る。ある時間にわたって銀放出速度を「調節」することが望ましい場合、これらの銀含有物質を多様に組み合わせることもできる。
【手続補正３】
【補正対象書類名】明細書
【補正対象項目名】００２３
【補正方法】変更
【補正の内容】
【００２３】
応用方法
好ましい方法では、銀イオン含有化合物、例えば、好ましい化合物として、AlphaSan(登録商標)、Zeomic(登録商標)またはIonopure(登録商標)を利用し（ただし、銀イオン供給化合物の類似タイプも利用できる。）、バインダーと混合して、後に対象基材を浸す溶液を形成する。
【手続補正４】
【補正対象書類名】明細書
【補正対象項目名】００３９
【補正方法】変更
【補正の内容】
【００３９】
冷水による家庭での洗濯方法（AATCC Method 130-1995）
Staphylococcus aureusおよびKlebsiella pneumoniaeの両方に対する抗菌効果に関する洗濯耐久性のために、実施例１の試料を試験した。洗濯方法は、約１８〜約２１℃（約６５〜約７０°Ｆ）の温度の水を用いて、AATCC Method 130-1995に従って行った。
【手続補正５】
【補正対象書類名】明細書
【補正対象項目名】００４７
【補正方法】変更
【補正の内容】
【００４７】
繰り返し抑制ゾーン試験
Kirby-Bauer Agar-Diffusion Assayに基づいた標準の抑制ゾーン試験を用い、Staphylococcus aureus ATCC #6538およびKlebsiella pneumoniae ATCC #4362に対して、実施例１の試料を試験した。テスト微生物の一晩培養物を１００mMのＮａ／Ｋリン酸緩衝液に希釈して、約５Ｅ６細胞／mlの濃度にした。感受性テスト（ＤＳＴ）用寒天を含むペトリ皿に、細胞懸濁物０．１mlを接種し、１時間培養した。次いで、約２．５cm（約１インチ）四方の実施例１の布地を、各寒天プレートの中央に置いた。寒天プレートを３７℃で２４時間培養した。ゾーン測定後、布地を新たなＤＳＴプレートに移し、上記と同じ微生物を接種した。布地を１０日間にわたって７回、新たな寒天プレートに曝した。従って、抑制ゾーン試験は、長期間にわたって高濃度バクテリアの複合的な攻撃に布地を曝すことによって、模擬的臨床応用における抗菌性布地の効果を測定するために使用され得る。一般に、抑制ゾーンがより大きければ、微生物増殖の抑制において布地試料がより有効である。
【手続補正６】
【補正対象書類名】明細書
【補正対象項目名】００４９
【補正方法】変更
【補正の内容】
【００４９】
実施例１の試料の洗濯耐久性は、少なくとも１回家庭で洗濯した後の、少なくとも１mmのグラム陽性菌およびグラム陰性菌の両方に対する抑制ゾーンによって説明された。しかしながら、表３Ａおよび３Ｂは、実施例１の試料がこの最低要求を上回り、５回家庭で洗濯した後、少なくとも５mmのＺＯＩを有して、グラム陽性菌およびグラム陰性菌の両方に対する洗濯耐久性を維持したことを示している。「ｎｄ」と記載した試験データは、「測定せず」を意味する。